N . P . Goss 에 의해 냉간 압연 법 에 의한 방향 성 전기 강판 제조법 이 발명 된 이래 개량 을 거듭 하 여 많 은 진보 가 있 었 다 . 최근 까지 거의 50 여 년 간 방향 성 전기 강판 의 제조 는 슬라브 를 분괴 또는 연주 공정 을 거쳐 슬라브 로 만든 다음 슬라브 를 열간 압연 을 위해 1400 ℃ 전후 의 높 은 온도 로 재 가열 한 다음 열간 압연 을 하 는 공정 을 거쳤 다 . 열간 압연 판 을 열처리 하 고 최종 두께 까지 중간 소둔 을 포함 한 2 회 냉간 압연 혹은 중간 소둔 없이 최종 두께 까지 냉간 압연 한 다음 1 차 재결정 을 겸한 탈탄 소둔 을 하 고 , 2 차 재결정 을 일으키 는 고온 소둔 을 실시 한 다음 코팅 하 는 것 이 일반 적 인 프로세스 이 다 .